Agent de vulcanisation pour vulcaniser du bitume, ledit agent de vulcanisation étant sous la forme de pastilles et comprenant un agent soufré et un liant, ledit agent soufré comprenant du dibenzyldithiocarbamate de zinc (ZBEC). Agent de vulcanisation selon la revendication 1, comprenant au moins 20% en masse de liant, par rapport au poids total de l’agent de vulcanisation. Agent de vulcanisation selon la revendication 1 ou selon la revendication 2, comprenant : (i) de 20% à 90% en masse de liant, (ii) de 10% à 80% en masse d’agent soufré, et (iii) de 0% à 30% en masse d’additif(s), par rapport à la masse totale de l’agent de vulcanisation. Agent de vulcanisation selon l’une quelconque des revendications précédentes, dans lequel l’agent soufré est un mélange de dibenzyldithiocarbamate de zinc (ZBEC) et de mercaptobenzothiazole de zinc (ZMBT), de préférence est constitué de dibenzyldithiocarbamate de zinc (ZBEC) et de mercaptobenzothiazole de zinc (ZMBT). Agent de vulcanisation selon la revendication 4, dans lequel le dibenzyldithiocarbamate de zinc (ZBEC) et le mercaptobenzothiazole de zinc (ZMBT) sont présents selon un ratio massique allant de 1:10 à 10:1, de préférence de 1:5 à 5:1, préférentiellement égal à 1:1. Procédé de préparation d’un agent de vulcanisation selon l’une quelconque des revendications précédentes, le procédé comprenant : a) l'extrusion d'un agent soufré avec un liant ; ou (b) la compression d'un agent soufré avec un liant, à une température inférieure à la température de fusion de l'agent soufré, de manière à former des pastilles de l'agent de vulcanisation. Procédé de préparation d’une composition bitume/polymère réticulée, ledit procédé comprenant la mise en contact d’au moins une base bitume avec un copolymère d’un hydrocarbure monovinyl aromatique et d’un diène conjugué et un agent de vulcanisation selon l’une quelconque des revendications 1 à 5. Composition bitume/polymère réticulée comprenant : au moins un bitume, au moins un copolymère d’un hydrocarbure monovinyl aromatique et d’un diène conjugué, et au moins un agent de vulcanisation selon l’une quelconque des revendications 1 à 5. Composition bitume/polymère réticulée selon la revendication 8, présentant une variation de pénétrabilité (∆Pene), mesurée après 3 jours de stockage à 180°C selon la norme EN 1426, inférieure ou égale 2 1/10 mm, de préférence inférieure ou égale à 1 1/10 mm. Composition bitume/polymère réticulée selon la revendication 8 ou selon la revendication 9, présentant une variation de température de ramollissement bille et anneau (∆TBA), mesurée après 3 jours de stockage à 180°C selon la norme EN 1427, inférieure ou égale 5°C, de préférence inférieure ou égale à 3°C, plus préférentiellement inférieure ou égale à 1°C. Utilisation d’une composition bitume/polymère réticulée selon l’une quelconque des revendications 8 à 10, pour préparer un enduit superficiel, un enrobé à chaud, un enrobé à froid, une grave émulsion ou une couche de roulement, ladite composition bitume/polymère réticulée étant associée à des granulats et/ou des fraisats de recyclage. Utilisation d’une composition bitume/polymère réticulée selon l’une quelconque des revendications 8 à 10, pour préparer un revêtement d’étanchéité, une membrane ou une couche d’imprégnation.